СОСТАВ ДЛЯ ОТДЕЛКИ
FINISHING COMPOSITION

Изобретение относится к строительным материалам и может быть использовано для приготовления строительных растворов, используемых при проведении внутренних и наружных штукатурных работ.
Известны составы, включающие известь гашенную, заполнитель и воду (Волженский А.В. Минеральные вяжущие вещества: учеб. для вузов / А.В.Волженский. - 4-е изд., перераб. и доп. - М.: Стройиздат, 1986. - 464 с.).
Известен состав для отделки, включающий известь-пушонку, наполнитель, воду, в качестве наполнителя содержит окрашенный порошок, полученный осаждением из жидкого стекла при последовательном введении хромофора-сульфата меди и хлорида железа и осадителя-хлорида кальция (RU 2417964, МПК С04В 28/22, С04В 111/20, опубл. 10.05.2011).
Недостатками указанных композиций является пониженная биостойкость.
Технический результат заключается в повышении грибостойкости и фунгицидности составов.
Сущность изобретения заключается в том, что состав для отделки, включающий известь гашенную, наполнитель и воду, содержит в качестве наполнителя кварцевый песок и дополнительно добавку - жидкое стекло, тринатрийфосфат и аммиачную селитру, при следующем соотношении компонентов, масс.%: известь гашенная 16,4-17,0, кварцевый песок 49,2-50,9, жидкое стекло 2,3-16,9, тринатрийфосфат 0,2-1,4, аммиачная селитра 0,3-0,4, вода - остальное,
Кварцевый песок с модулем крупности 1,4.
3
4
2
Тринатрийфосфат (ГОСТ 201-76) - натрий фосфорнокислый трехзамещенный двенадцативодный NaРO12НО.
3
Натриевое жидкое стекло (ГОСТ 13078-81) с плотностью 1,4 г/см и силикатным модулем равным 2,88.
4
3
Аммиачная селитра (нитрат аммония) (ГОСТ 2-85) - химическое соединение NHNO, соль азотной кислоты.
Известь гашенная (ГОСТ 9179-77).
Способ приготовления состава для отделки заключается в следующем. Производят весовую дозировку компонентов. Сначала получают сухую смесь из кварцевого песка и извести гашенной. Затем в работающий смеситель постепенно подают полученную сухую смесь, жидкое стекло, тринатрийфосфат, аммиачную селитру и воду. Перемешивание производят до получения однородной смеси. Полученную смесь укладывают в стальные формы и производят уплотнение.
При исследовании составов для отделки испытания проводились на образцах нижеследующих составов (табл.1).
Испытания на биостойкость проводят по ГОСТ 9.049-91 методом 1 и 3. В качестве тест организмов используют следующие виды плесневых грибов: Aspergillius niger, A. flafus, A. terreus, Penicillium cuclopium, P. fumculosum, P. chrysogenum, Paecilomyces varioti, Chaetomium globosum, Trichoderma viride. Полученные результаты приведены в табл.2.
Из результатов приведенных в табл.2 следует, что составы в зависимости от соотношений компонентов обладают различными показателями биостойкости. Наиболее лучшие результаты показали составы, в которых содержится практически равное соотношение воды и жидкого стекла. Грибостойкими являются составы 1, 2, фунгицидными составы 3, 4, 5.
Предлагаемые составы для отделки по сравнению с известными решениями обладают высокими грибостойкими и фунгицидными свойствами.
Таблица 1
№ состава
Составы для отделки, % по массе
Известь гашеная
Кварцевый песок
Жидкое стекло
Тринатрийфосфат
Аммиачная силитра
Вода
Окрашенный порошок
1
16,9
50,9
2,3
0,2
0,4
29,3
-
2
16,8
50,8
5,2
0,4
0,4
26,4
-
3
17,0
50,6
13,6
1,4
0,4
17,0
-
4
16,4
49,2
16,4
1,3
0,3
16,4
-
5
16,9
50,9
16,9
1,4
0,4
13,5
-
Прототип
40,0
-
-
-
-
48,0
12,0
Таблица 2
Состав
Степень роста грибов, баллы
Характеристика биостойкости по ГОСТ 9049-91
Метод 1
Метод 3
1
0
3
Грибостойкий
2
0
2
Грибостойкий
3
0
1
Фунгицидный
4
0
0
Фунгицидный
5
0
0
Фунгицидный
Прототип
3
3
Негрибостойкий